(57)【要約】【課題】コンクリートスラブの鏝による表面仕上げを開始して良いか否かを簡易な手法でコスト安に判定できる実用的な表面仕上げ時期判定方法の提供。【解決手段】コンクリートスラブ打設後に該コンクリートスラブの表面仕上げを行う時期を判定する表面仕上げ時期判定方法であって、所定の質量の球体を、前記コンクリートスラブの表面に自由落下させる落下工程と、この自由落下させた球体により前記コンクリートスラブの表面に形成された凹みの直径を測定して仕上げ時期を判定する判定工程とを含む。【選択図】図１
2018188810.tif 000002
【特許請求の範囲】
【請求項１】
コンクリートスラブ打設後に該コンクリートスラブの表面仕上げを行う時期を判定する表面仕上げ時期判定方法であって、所定の質量の球体を、前記コンクリートスラブの表面に自由落下させる落下工程と、この自由落下させた球体により前記コンクリートスラブの表面に形成された凹みの直径を測定して仕上げ時期を判定する判定工程とを含むことを特徴とする表面仕上げ時期判定方法。
【請求項２】
コンクリートスラブ打設後に該コンクリートスラブの表面仕上げを行う時期を判定する表面仕上げ時期判定方法であって、人手により所定の質量の球体を、打設後表面仕上げ前の前記コンクリートスラブの表面から所定の高さ位置に運ぶ準備工程と、この所定の高さ位置の球体を手離して前記コンクリートスラブの表面に自由落下させる落下工程と、この自由落下させた球体により前記コンクリートスラブの表面に形成された凹みの直径を測定して仕上げ時期を判定する判定工程とを含むことを特徴とする表面仕上げ時期判定方法。
【請求項３】
請求項１，２いずれか１項に記載の表面仕上げ時期判定方法において、前記凹みは落下した前記球体により形成された一つ目の凹みであることを特徴とする表面仕上げ時期判定方法。
【請求項４】
請求項１〜３いずれか１項に記載の表面仕上げ時期判定方法において、前記球体は直径が３５ｍｍ〜５０ｍｍのものであることを特徴とする表面仕上げ時期判定方法。
【請求項５】
請求項１〜４いずれか１項に記載の表面仕上げ時期判定方法において、前記球体は質量が３５ｇ〜５５ｇのものであることを特徴とする表面仕上げ時期判定方法。
【請求項６】
請求項１〜５いずれか１項に記載の表面仕上げ時期判定方法において、前記球体はゴルフボールであることを特徴とする表面仕上げ時期判定方法。
【請求項７】
請求項１〜６いずれか１項に記載の表面仕上げ時期判定方法において、前記球体をコンクリートスラブの表面から１ｍ以下の高さから自由落下させることを特徴とする表面仕上げ時期判定方法。
【請求項８】
請求項１〜７いずれか１項に記載の表面仕上げ時期判定方法において、前記仕上げ時期は機械鏝による最初の表面仕上げ時期であることを特徴とする表面仕上げ時期判定方法。
【発明の詳細な説明】
【技術分野】
【０００１】
本発明は、打設されたコンクリートスラブの表面仕上げ時期を判定する方法に関するものである。
【背景技術】
【０００２】
コンクリートスラブを打設した後の表面仕上げを、機械鏝（騎乗式トローウェル、ハンドトローウェル）を用いて行うと、施工後、コンクリートの表面が剥離する不具合が生じる場合がある。
【０００３】
このような不具合は、表面仕上げを開始する時期が適切でなかった場合に生じ易いことが発明者等の検討により判明した。
【０００４】
コンクリートスラブ打設後の表面仕上げ（特にアマ出しと呼ばれる最初の鏝仕上げ作業）の開始時期の判断は、通常、左官職人の目視等により感覚的に行われており、熟練職人の経験に頼るところが大きいが、近年、熟練職人の確保が難しいことから、上記判断を誰でも簡単に行える手法が要望されている。
【０００５】
また、特許文献１には、電気抵抗値を検出することでコンクリートスラブの仕上げ時期を判定する方法が開示されているが、センサ、電気抵抗測定装置、表示器及び電源等が必要で、相応のコストを要する。
【先行技術文献】
【特許文献】
【０００６】
【特許文献１】特開平５−３４０９３８号公報
【発明の概要】
【発明が解決しようとする課題】
【０００７】
本発明は、上述のような現状に鑑みなされたもので、コンクリートスラブの鏝による表面仕上げを開始して良いか否かを簡易な手法でコスト安に判定できる実用的な表面仕上げ時期判定方法を提供するものである。
【課題を解決するための手段】
【０００８】
本発明の要旨を説明する。
【０００９】
コンクリートスラブ打設後に該コンクリートスラブの表面仕上げを行う時期を判定する表面仕上げ時期判定方法であって、所定の質量の球体を、前記コンクリートスラブの表面に自由落下させる落下工程と、この自由落下させた球体により前記コンクリートスラブの表面に形成された凹みの直径を測定して仕上げ時期を判定する判定工程とを含むことを特徴とする表面仕上げ時期判定方法に係るものである。
【００１０】
また、コンクリートスラブ打設後に該コンクリートスラブの表面仕上げを行う時期を判定する表面仕上げ時期判定方法であって、人手により所定の質量の球体を、打設後表面仕上げ前の前記コンクリートスラブの表面から所定の高さ位置に運ぶ準備工程と、この所定の高さ位置の球体を手離して前記コンクリートスラブの表面に自由落下させる落下工程と、この自由落下させた球体により前記コンクリートスラブの表面に形成された凹みの直径を測定して仕上げ時期を判定する判定工程とを含むことを特徴とする表面仕上げ時期判定方法に係るものである。
【００１１】
また、請求項１，２いずれか１項に記載の表面仕上げ時期判定方法において、前記凹みは落下した前記球体により形成された一つ目の凹みであることを特徴とする表面仕上げ時期判定方法に係るものである。
【００１２】
また、請求項１〜３いずれか１項に記載の表面仕上げ時期判定方法において、前記球体は直径が３５ｍｍ〜５０ｍｍのものであることを特徴とする表面仕上げ時期判定方法に係るものである。
【００１３】
また、請求項１〜４いずれか１項に記載の表面仕上げ時期判定方法において、前記球体は質量が３５ｇ〜５５ｇのものであることを特徴とする表面仕上げ時期判定方法に係るものである。
【００１４】
また、請求項１〜５いずれか１項に記載の表面仕上げ時期判定方法において、前記球体はゴルフボールであることを特徴とする表面仕上げ時期判定方法に係るものである。
【００１５】
また、請求項１〜６いずれか１項に記載の表面仕上げ時期判定方法において、前記球体をコンクリートスラブの表面から１ｍ以下の高さから自由落下させることを特徴とする表面仕上げ時期判定方法に係るものである。
【００１６】
また、請求項１〜７いずれか１項に記載の表面仕上げ時期判定方法において、前記仕上げ時期は機械鏝による最初の表面仕上げ時期であることを特徴とする表面仕上げ時期判定方法に係るものである。
【発明の効果】
【００１７】
本発明は上述のようにするから、コンクリートスラブの鏝による表面仕上げを開始して良いか否かを簡易な手法でコスト安に判定できる実用的な表面仕上げ時期判定方法となる。
【図面の簡単な説明】
【００１８】
【図１】本実施例の概略説明側面図である。
【図２】本実施例の概略説明平面図である。
【発明を実施するための形態】
【００１９】
好適と考える本発明の実施形態を、図面に基づいて本発明の作用を示して簡単に説明する。
【００２０】
コンクリートスラブを打設した後、鏝による表面仕上げを行う前（しまり待ち時）に、球体を所定高さから自由落下させることでコンクリートスラブ表面に形成された凹みの直径を測定し、この直径をもとに表面仕上げを開始して良いか否か判定する。
【００２１】
例えば、予め同配合のコンクリートにおいて、同様に凹みの直径を調べ、仕上げ作業後に剥離の問題が生じた凹みの直径及び生じなかった凹みの直径から、良否の範囲を決定しておき、凹みの直径が所定の範囲内の場合には良と判定すれば、極めて簡単に且つコスト安に鏝による表面仕上げ作業の適切な開始時期を判断できることになる。
【実施例】
【００２２】
本発明の具体的な実施例について図面に基づいて説明する。
【００２３】
本実施例は、面に垂直な荷重を支えるコンクリート板（コンクリートスラブ）打設後に該コンクリートスラブの表面仕上げを行う時期を判定する表面仕上げ時期判定方法であって、所定の質量の球体を、前記コンクリートスラブの表面に自由落下させる落下工程と、この自由落下させた球体により前記コンクリートスラブの表面に形成された凹みの直径を測定して仕上げ時期を判定する判定工程とを含む方法である。
【００２４】
また、本実施例は球体の移動及び落下は人手により行う。即ち、人手により所定の質量の球体を、打設後表面仕上げ前の前記コンクリートスラブの表面から所定の高さ位置に運ぶ準備工程と、この所定の高さ位置の球体を手離して前記コンクリートスラブの表面に自由落下させる落下工程とを含む。
【００２５】
具体的には、図１に図示したように、コンクリートスラブ１の表面に定規２を立て、所定の高さ位置まで手で球体３を運び、所定高さ位置で手を球体３から離して落下させる。そして、図２に図示したように、コンクリートスラブ１の表面に形成された凹み４の直径を定規等で測定し、この凹み４の直径から鏝による表面仕上げを行っても良い時期か否かを判定する。なお、図中符号５は型枠である。
【００２６】
本実施例において直径を測定する凹みは落下した球体により形成された一つ目の凹みである。即ち、一旦コンクリートスラブ表面で跳ねた後の球体により形成された凹みは測定対象とはならない。
【００２７】
また、球体は直径が３５ｍｍ〜５０ｍｍのものである。好ましくは直径が４０ｍｍ〜４５ｍｍのものである。
【００２８】
また、球体は質量が３５ｇ〜５５ｇのものである。好ましくは質量が４０〜５０ｇのものである。
【００２９】
具体的には、球体としては直径４２．６７ｍｍ以上、質量４５．９３ｇ以下の所謂規格内のゴルフボールを採用できる。好ましくは直径４３ｍｍ以下で質量４５ｇ以上のものである。本実施例では、直径４２．７ｍｍ、質量４５．６４ｇのゴルフボールを採用している。ゴルフボールは入手が容易で且つ規格化されており、人が容易に持ち運びでき、コンクリートスラブ表面に良好に凹みを付けることができる。
【００３０】
また、球体はコンクリートスラブの表面から１ｍ以下の高さから自由落下させる。本実施例では１ｍの高さから自由落下させる。所定の高さから自由落下させることで、アルミゲタ等をコンクリートスラブ表面に手や足で押し付けてその痕跡を見て判定する場合に比し、誰が行っても一定の力でコンクリートスラブ表面に凹みを付けることができ、従って、凹みの直径から客観的に判定することが可能となる。
【００３１】
また、凹みが球体の直径の５８％〜７０％の場合に表面仕上げに適した時期と判定する。例えば、上記ゴルフボールを採用した場合、およそ２５ｍｍ〜３０ｍｍである。凹みの直径がこの範囲内の場合には、鏝による表面仕上げを開始しても剥離の問題が生じないことを確認している。これらの範囲外の場合、肌分れや剥離が生じる。
【００３２】
また、本実施例は、機械鏝による最初の表面仕上げ時期、所謂アマ出しの開始時期を判定するものである。即ち、コンクリートを打ち込み、続いて、棒型振動機にて締固めを、かき棒・トンボにて荒均しを行い、続いて、定規均し（トンボによる表面均し）を行い、しまり待ち後、表面仕上げ（アマ出し及び仕上げ押え）を行う。この表面仕上げの最初の機械鏝による仕上げ作業（アマ出し）の時期の良否を判定するものである。このアマ出しの開始時期が表面剥離の問題に大きな影響を与えることを実験にて確認している。
【００３３】
本実施例は上述のように、コンクリートスラブを打設した後、鏝による表面仕上げを行う前（しまり待ち時）に、球体を所定高さから自由落下させることでコンクリートスラブ表面に形成された凹みの直径を測定し、この直径をもとに表面仕上げを開始して良いか否か判定することができる。
【００３４】
即ち、作業者は、単にゴルフボール等の球体を所定の高さから落下させ、凹みの直径を測定するだけで、極めて簡単にアマ出しを開始して良い時期か否かを客観的に判定できることになる。
【００３５】
よって、本実施例は、コンクリートスラブの鏝による表面仕上げを開始して良いか否かを簡易な手法でコスト安に判定できる実用的な表面仕上げ時期判定方法となる。
【図１】
2018188810.tif 000003
【図２】
2018188810.tif 000004